(57)【特許請求の範囲】
【請求項１】
浴室の壁部に接着剤を塗布する塗布工程と、
塗布された接着剤を介して前記壁部に樹脂シートを貼り付ける貼付工程とを備え、
前記塗布工程では、多孔質ローラを用いて前記接着剤を塗布することにより、前記接着剤による複数の凸部を有する模様を前記壁部上に形成し、
前記塗布工程は、
前記多孔質ローラによって前記壁部の中央側に前記接着剤を塗布する第１の塗布工程と、
櫛目ごてによって前記壁部の周縁側に前記接着剤を塗布する第２の塗布工程とを含む、浴室壁面の施工方法。
【請求項２】
前記貼付工程を実施した後、前記樹脂シートを押圧しながら擦ることによって前記壁部と前記樹脂シートとの間の空気を抜く空気抜き工程を、さらに備えたことを特徴とする請求項１に記載の浴室壁面の施工方法。
【請求項３】
前記多孔質ローラは、その表面に１インチ当たり５〜３０個の孔部が形成されてなることを特徴とする請求項１または２に記載の浴室壁面の施工方法。
【発明の詳細な説明】
【技術分野】
【０００１】
本発明は、浴室壁面の施工方法に関する。
【背景技術】
【０００２】
近年、一戸建てやマンション等の住宅、老人保健施設、介護福祉施設、病院等の施設で、リフォームが盛んに行われている。
【０００３】
これらの建物においては、部屋や廊下だけでなく浴室のリフォームも求められている。その理由として、浴室の側壁や天井は汚れやすく、カビも繁殖しやすいことから、簡単に浴室の壁や天井をリフォームする方法が種々検討されている。
【０００４】
また、近年では、その施工の容易性の点から、浴室にユニットバスが用いられる場合が多くなってきている。ユニットバスとは、一般に、浴室を構成するためのＦＲＰなどの硬質樹脂製の床パネル、側壁パネル、天井パネル、浴槽、洗面器等や、これらに付随する換気設備、電気設備等を適宜組み合わせ、予め一体に組み込んで構成されたものをいう（例えば特許文献１参照）。このようなユニットバスにおいて、硬質樹脂製の壁部は冬場には表面温度が低くなり易いので、接触温感の高い壁材が求められる場合もある。
【０００５】
このような浴室の側壁や天井をリフォームする方法としては、従来、ユニットバスを交換するか、再塗装を行う方法、既存の壁面および天井面に、陶磁器製、ガラス製のセラミックスのタイルや、硬質樹脂製パネルなどを接着剤で新たに貼設する方法が多く用いられていた。
【先行技術文献】
【特許文献】
【０００６】
【特許文献１】特開２００１−３２５４６号公報
【発明の概要】
【発明が解決しようとする課題】
【０００７】
しかしながら、ユニットバスの交換は高額であり、再塗装は、強い臭気が発生し、作業者や周辺住民への健康被害を及ぼすおそれがある。また、陶磁器製、ガラス製のセラミックスのタイルは、数多くのタイルを壁面に貼り付ける必要があり、施工に長時間を要する上に目地の形成などに高度の技術を要する。また、ＦＲＰ製パネルは、硬いため、切断を丸鋸等で行う必要があり、騒音を発生するため、集合住宅、病院等で使用するには不向きであり、また、柔軟性に乏しいため、被着体面の不陸に対して追従性が悪く、接着し難い、という問題がある。また、タイルやＦＲＰ製パネルでは、冬場には表面温度が低くなり易い、という問題は解決し得ない。
【０００８】
そこで、本発明者らは、樹脂シートがタイルやＦＲＰ製パネルよりも柔軟性、接触温感に優れていることに着目し、該樹脂シートを壁部に貼り付けることによって、壁面に比較的優れた衛生性、美観、接触温感を付与し、しかも施工性を向上させ得る技術を採用することを考え出した。かかる樹脂シートは、タイルと異なり例えば浴室の側壁一面のような比較的大きい面積を一度に覆っても、柔軟性が高いため、壁下地面の不陸に追随して施工することも可能である。
【０００９】
このような樹脂シートの貼り付け方法としては、例えば、両面に粘着剤層を有する粘着シートを介して壁部に樹脂シートを貼り付ける方法や、樹脂シートに粘着層を形成し、該粘着層を介して壁部に樹脂シートを貼り付ける方法が考えられる。
しかし、粘着層や粘着シートを介して貼り付ける方法では、一度貼り付けてしまうと、位置の調整や貼り直しが困難であること、皺が発生したり空気が入ったりすると取り除くことが困難であることなどが原因で、施工が困難であり、特に、樹脂シートの面積が大きくなるとより施工が難しくなる。
【００１０】
他の貼り付け方法としては、例えば、壁部に接着剤を塗布し、該接着剤を介して壁部に樹脂シートを貼り付ける方法が考えられる。
接着剤を用いて貼り付ける方法では、一度貼っても、接着剤が硬化するまでの間に位置の調整や貼り直しが可能であり、発生した皺や空気も接着剤が硬化するまでの間に取り除くことが可能である。このため、接着剤を用いた施工方法は、粘着層や粘着シートを用いた施工方法よりも、施工性が良好であるといえる。特に、樹脂シートの面積が大きいシートに好適である。
しかし、樹脂シートを十分な接着力で壁部に貼り付けるためには、空気が入り込まないように、不陸に追随させる必要があり、その分、作業時間を要するため、施工効率の低下につながる。
また、壁部に接着剤の塗り残しが存在すると、この塗り残しに起因して接着力が低下し、樹脂シートが剥がれ易くなる。さらには、塗り残し部分に、接着剤からのガスが集まり、樹脂シートに膨れや浮きが発生して、水分が浸入し易くなるため、一層、樹脂シートが剥がれ易くなり、しかも、カビや細菌が発生し易くなって不衛生となる。
【００１１】
本発明は、上記問題点に鑑み、浴室の壁部に樹脂シートを十分な接着力で効率的に貼り付けて衛生性、美観及び接触温感に比較的優れた浴室壁面を施工可能であり、しかも、下地となる壁部に多少の不陸がある場合でも、安定・確実に良好な防水性を保持しつつ、比較的容易に作業性良く浴室壁面を施工することができる施工方法を提供することを課題とする。
【課題を解決するための手段】
【００１２】
本発明の浴室壁面の施工方法は、
浴室の壁部に接着剤を塗布する塗布工程と、
塗布された接着剤を介して前記壁部に樹脂シートを貼り付ける貼付工程とを備え、
前記塗布工程では、多孔質ローラを用いて前記接着剤を塗布することにより、前記接着剤による複数の凸部を有する模様を前記壁部上に形成する。
【００１３】
ここで、本発明における多孔質ローラとは、その周面に多孔質部材を有するローラであり、このようなローラとしては、例えばマスチックハンドローラ、パターンローラ、砂骨ローラ、スポンジローラ等を挙げることができる。
【００１４】
かかる構成によれば、多孔質ローラを用いることによって、該多孔質ローラの表面部及び内部に比較的多量の接着剤を一旦保持させ、保持させた接着剤を壁部に供給することができる。これにより、浴室の壁部への接着剤の塗布量（多孔質ローラと壁部との１回の接触当たりの塗布量）を比較的多くすることができるため、十分な接着力を発揮させ得る量の接着剤を、比較的短時間で塗布することができる。よって効率的な施工が可能となる。
しかも、多孔質ローラを回転させるだけで簡易に塗布できるため、この点でも効率的な施工が可能となる。
また、多孔質ローラによって接着剤を壁部に塗布することにより、多孔質に起因して、接着剤による複数の凸部を有する模様が形成されることになる。このように、複数の凸部を有する模様が形成されるように接着剤を塗布することによって、接着剤の色調によらず、壁部において接着剤を塗布した部分と塗布していない部分との間で視認による判別が容易となるため、塗り残しを防止することができる。これにより、塗り残しに起因する部分的な接着力の低下を防止することができる。よって、この点からも十分な接着力が発揮され得る。また、目視によって接着剤の塗布量を把握することが可能となるため、容易に適量の接着剤を塗布することも可能となる。
また、接着剤は、初期の接着強度が比較的弱いため、さらには、上記のような凸部の形成によって接着剤と樹脂シートとの接触面積が比較的小さくなるため、施工時において樹脂シートの貼り直しが可能となり、施工性が向上する。かかる施工性の向上は、特に、大面積の壁部に樹脂シートを貼り付ける場合には一層顕著になり、迅速かつ美観に優れた施工を行うことができる。
さらに、上記凸部に起因する樹脂シートと接着剤との間に介在する空気を抜くだけで、樹脂シートと接着剤とをより密着させ、十分な接着性を発揮させることができる。
加えて、上記した十分な接着力により、壁部と樹脂シートとの間への水分の浸入を防止することができるため、カビや細菌の発生を抑制することができる衛生性に優れる壁面を施工することが可能となる。
従って、浴室の壁部に樹脂シートを十分な接着力で効率的に貼り付けて、衛生性、美観及び接触温感に比較的優れた浴室壁面を施工可能であり、しかも、下地となる壁部に多少の不陸がある場合でも、安定・確実に良好な防水性を保持しつつ、比較的容易に作業性良く浴室壁面を施工することができる。
【００１５】
また、上記構成の浴室壁面の施工方法においては、
前記塗布工程が、
前記多孔質ローラによって前記壁部の中央側に前記接着剤を塗布する第１の塗布工程と、
櫛目ごてによって前記壁部の周縁側に前記接着剤を塗布する第２の塗布工程とを含むことが好ましい。
【００１６】
かかる構成によれば、第１の塗布工程によって、比較的面積が大きな壁部の中央側に対しては、上記と同様、多孔質ローラによって比較的多量の接着剤を容易かつ迅速に塗布することができる。
加えて、第２の塗布工程によって、多孔質ローラでは接着剤を塗布し難い壁部の周縁側に対しては、櫛目ごてによって比較的多量の接着剤を、より確実に塗布することができる。これにより、接着剤が硬化するまでの初期の樹脂シートの保持力を向上させることができる。
従って、浴室の壁部に樹脂シートを、より十分な接着力で貼り付けることができる。
【００１７】
また、上記構成の浴室壁面の施工方法においては、
前記貼付工程を実施した後、前記樹脂シートを押圧しながら擦ることによって前記壁部と前記樹脂シートとの間の空気を抜く空気抜き工程を、さらに備えることが好ましい。
【００１８】
かかる構成によれば、樹脂シートを押圧しながら擦ることによって、壁部と樹脂シートとの間に混入した空気を、壁部及び樹脂シートの周縁から、より確実に抜くことができる。しかも、樹脂シートと壁部とを、より密着させることができる。
従って、浴室の壁部に樹脂シートを、より十分な接着力で貼り付けることができる。
【００１９】
また、上記構成の浴室壁面の施工方法においては、
前記多孔質ローラは、その表面に１インチ（２５ｍｍ）当たり５個〜３０個の孔部が形成されてなることが好ましい。
【００２０】
ここで、１インチ、すなわち２５ｍｍ当たりの孔部（セル）の個数（セル数）は、多孔質ローラの回転軸方向に沿って、該多孔質ローラの表面に１インチの仮想直線を引いたとき、この仮想直線と重なる孔部の個数を意味する。また、「仮想直線と重なる」には、仮想直線と孔部とが部分的に重なることも含まれる。なお、孔部の個数の計測は、ＪＩＳ−Ｋ６７６７（１９９９：発泡プラスチック−ポリエチレン−試験方法）に規定される計測方法に基づいて行われる。また、セル数は、仮想直線１インチ上に存在する（重なる）セル数を目盛り付き拡大鏡などの装置を用いて目視で確認して求めたものである。
【００２１】
かかる構成によれば、多孔質ローラの表面に上記セル数の孔部が形成されていることによって、比較的多量の接着剤を、より確実に、多孔質ローラに保持させ、また、保持させた接着剤を壁部に塗布することができる。
従って、浴室の壁部に樹脂シートを、より十分な接着力で貼り付けることができる。
【発明の効果】
【００２２】
以上の通り、本発明によれば、浴室の壁部に樹脂シートを十分な接着力で効率的に貼り付けて、衛生性、美観及び接触温感に比較的優れた浴室壁面を施工可能であり、しかも、下地となる壁部に多少の不陸がある場合でも、安定・確実に良好な防水性を保持しつつ、比較的容易に作業性良く浴室壁面を施工することができる施工方法が提供される。
【図面の簡単な説明】
【００２３】
【図１】本発明の一実施形態に係る浴室壁面の施工方法が適用される浴室内部を部分的に示す概略斜視図
【図２】本実施形態に係る浴室壁面の施工方法に用いられる多孔質ローラを示す概略斜視図
【図３】本実施形態に係る浴室壁面の施工方法に用いられる多孔質ローラの多孔質部材を示す概略斜視図
【図４】本実施形態に係る浴室壁面の施工方法に用いられる多孔質ローラの多孔質部材の孔部を模式的に示す拡大図。
【図５】本実施形態に係る浴室壁面の施工方法に用いられる多孔質ローラの多孔質部材の孔部の一例を示す写真。
【図６】本実施形態に係る浴室壁面の施工方法に用いられる櫛目ごてを示す概略平面図
【図７】本実施形態に係る浴室壁面の施工方法において図１の左側の側壁部に接着剤が塗布された第１の状態を示す概略図
【図８】本実施形態に係る浴室壁面の施工方法において図１の左側の側壁部に接着剤が塗布された第２の状態を示す概略図
【図９】本実施形態に係る浴室壁面の施工方法において側壁部に接着剤が塗布された状態の一例を示す写真
【図１０】本実施形態に係る浴室壁面の施工方法において側壁部に接着剤が塗布された状態を模式的に示す図であって、図１０（ａ）は概略平面図であり、図１０（ｂ）は概略断面図
【図１１】本実施形態に係る浴室壁面の施工方法において図１の左側の側壁部に樹脂シートが貼り付けられた状態を示す概略図
【発明を実施するための形態】
【００２４】
以下、本発明の一実施形態に係る浴室壁面の施工方法について図面を参照しつつ説明する。
【００２５】
まず、本実施形態の浴室壁面の施工方法が適用される浴室について説明する。
【００２６】
図１に示すように、本実施形態の施工方法が適用される浴室１は、例えば浴槽２を囲むように配された壁部３を備えている。
壁部３は、側壁部３ａと、天壁部（天井部）３ｂとを含んでいる。かかる壁部３の材質は、特に限定されるものではなく、例えば、壁部３は、タイル、樹脂製パネル、木材等によって形成され得る。また、壁部３には、モルタル下地に塗料が塗布されたものも含まれる。
【００２７】
次に、本実施形態の浴室壁面の施工方法について説明する。
【００２８】
本実施形態の浴室壁面の施工方法は、図２〜図５に示す多孔質ローラ１０と図６に示す櫛目ごて１７によって浴室１の壁部３に、接着剤７を塗布する塗布工程（図７及び図８参照）と、塗布された接着剤７を介して前記壁部３に、樹脂シート５を貼り付ける貼付工程（図１１参照）とを備える。
【００２９】
図２及び図３に示すように、本実施形態で用いる多孔質ローラ１０は、孔部（セル）１１ｂを複数有する円筒状のスポンジなどから形成される多孔質部材１１と、該多孔質部材１１の内側に嵌め込まれてこれを回転自在に支持する支持部材１３とを有している。支持部材１３は、多孔質部材１１に嵌め込まれてこれを回転自在に支持する金属製又はプラスチック製の支持部１３ａと、該支持部１３ａの一端からＬ字状に折り曲げられて延出している金属製又はプラスチック製のアーム部１３ｂと、該アーム部１３ｂの先端に配されたプラスチック製、金属製又は木製のグリップ部（把持部）１３ｃとを有している。
【００３０】
このように、多孔質ローラ１０は、グリップ部１３ｃが掴まれ、容器（不図示）等に収容された接着剤７に多孔質部材１１が浸されることによって該多孔質部材１１の表面部１１ａ及び内部によって接着剤７を一旦保持し、接着剤７を保持した多孔質部材１１が壁部３上で転がされることによって、多孔質部材１１から接着剤７が壁部３に供給されて、壁部３に接着剤７が塗布されるように構成されている。
なお、このような多孔質ローラ１０としては、マスチックハンドローラ、パターンローラ、砂骨ローラ、スポンジローラを挙げることができる。多孔質ローラ１０としては、特に砂骨ロ−ラが好適である。また、本発明で言う「砂骨ローラ」とは、塗膜を厚く凹凸を付けて塗ることが可能な多孔質ローラを指す。
【００３１】
多孔質部材１１の形成材料は、特に限定されるものではないが、該形成材料としては、例えば、ポリウレタン樹脂、酢酸ビニル樹脂などの発泡体が挙げられる。本実施形態の多孔質部材１１としては、ポリウレタン樹脂を発泡させた後、所望の形状に加工されたものを用いることが、特に好ましい。
【００３２】
多孔質部材１１が有する孔部１１ｂの個数は、特に限定されるものではなく、適宜設定され得る。例えば、接着力を十分に発揮し得る量の接着剤７が、多孔質ローラ１０に十分に保持され、また、多孔質ローラ１０から壁部３に十分に供給され得るように、孔部１１ｂの大きさ及び個数を適宜設定することができる。
【００３３】
例えば、孔部１１ｂは、多孔質ローラ１０の多孔質部材１１の表面に１インチ、すなわち２５ｍｍ当たり５〜３０個の孔部が形成されてなることが好ましく、１０〜２５個の孔部が形成されてなることがより好ましい。この孔部１１ｂの個数は、多孔質部材１１の回転軸Ｓ方向に沿って、多孔質部材１１の表面に任意の１インチの仮想直線を引いたとき、この１インチ当たりの複数の孔部１１ｂが該仮想直線と重なるように、設定する。
１インチ当たりの孔部１１ｂの個数が５個以上であることによって、視認性を確保することが可能な数の接着剤の凹凸を形成することができる。また、該個数が３０個以下であることによって、凹凸の数が多すぎて視認性が低下することを防ぐことができる。このように孔部１１ｂの個数を設定することにより、塗布した接着剤７の凹凸の視認性が良くなるという利点がある上、後述の孔径ｄも適切な大きさとすることができる。
【００３４】
図４及び図５に示すように、孔部１１ｂは、不規則な形状を有しており、また、不規則に配列されている。かかる孔部１１ｂの孔径ｄは、図４に模式的に示すように孔部１１ｂの最長径で表す。また、孔部１１ｂ同士の間隔ｋは、幅方向において孔部１１ｂ同士を最短距離で結ぶ長さで表す、すなわち、孔部１１ｂ間を仕切る材料の厚み寸法で表す。
孔部１１ｂの孔径ｄは、好ましくは０．０５〜４．０ｍｍであり、より好ましくは０．９０〜２．０ｍｍである。
例えば、図５に、図中の孔部１１ｂの一部の孔径ｄを測定した結果を一例として示す。この図５において、孔径ｄは、Ｌ８、Ｌ１０、Ｌ１２、Ｌ１４、Ｌ１６、Ｌ１８、Ｌ２０、Ｌ２２の値として示される。
孔径ｄが０．０５ｍｍ以上であることによって、孔部１１ｂに浸入する接着剤７の量が十分に多いため、接着剤７を壁部３に十分に供給することができる。これにより、接着に必要な単位面積当たりの接着剤７の塗布量（厚み）を確保することが可能となる。また、孔径ｄが４．０ｍｍ以下であることによって、接着剤の塗布量（厚み）が必要以上に多くならず、接着剤のぼた落ちや垂れを防ぐことができる。
また、孔部１１ｂ同士の間隔ｋは、好ましくは０．０５〜４．０ｍｍであり、より好ましくは０．１０〜０．２５ｍｍである。
【００３５】
また、多孔質ローラ１０の多孔質部材１１の硬度が低すぎると、接着剤７表面に凹凸模様が充分に形成されず、硬度が高すぎると、壁部３による接着剤７の保持が不十分となる傾向にある。従って、例えばかかる観点を考慮して、ＡＳＫＥＲ（アスカー）Ｆ硬度計により測定した多孔質部材１１の硬さは、通常は３０〜６０であり、好ましくは４０〜５０である。
【００３６】
多孔質部材１１の外径Ｄは、３０〜１００ｍｍが好ましく、４０〜８０ｍｍがより好ましい。該外径Ｄが３０〜１００ｍｍであることによって、接着剤７の飛散を防止できる。
【００３７】
多孔質部材１１の厚みＴは、５．０〜３０ｍｍが好ましい。該厚みＴが５．０〜３０ｍｍであることによって、壁部３への接着剤７の供給量のムラを抑制することができるため、よりムラ無く接着剤７を塗布することができる。
【００３８】
上記したように、多孔質部材１１は、上記孔部１１ｂの個数が１インチ当たり５個〜３０個であり、厚みＴが５．０〜３０ｍｍであり、且つ、外径Ｄが３０〜１５０ｍｍであるように構成されていることが好ましい。
【００３９】
また、多孔質部材１１の長さ（幅）Ｗ１は、例えば、５０〜５００ｍｍに設定することが好ましく、１００〜２５０ｍｍに設定することがさらに好ましい。Ｗ１が５０ｍｍ未満であると、短か過ぎて、作業効率が悪くなるおそれがある。一方Ｗ１が５００ｍｍを超えると、長過ぎて、多孔質部材１１に圧力が均等にかからずに、塗布斑が発生し、また、ハンドリングが悪くなり、作業性が悪化するおそれがある。
【００４０】
上記した多孔質部材１１は、例えば、以下のようにして製造することができる。
まず、ローラ型に発泡ウレタン樹脂などのベース樹脂組成物を流し込んだ後、発泡成形させて成形体を得る。次に、この成形体を型から取り出し、円筒状基材に巻き付けることによって、円筒状の樹脂の発泡体を作製し、これを所望の長さに切断することによって、多孔質部材１１を製造することができる。この他に、慣用の成形方法、例えば、射出成形、押出成形、圧縮成形、ブロー成形、真空成形、円筒形状への発泡成形、回転成形などの方法により多孔質部材１１を成形してもよい。
また、多孔質部材１１の孔部１１ｂの個数は、上記発泡体の作製において、ベース樹脂組成物に含有させる核剤の種類や量を調整することによって、適宜設定することができる。核剤としては、無機微粉末、例えば、タルク、シリカ、ケイソウ土、クレー、アルミナ、炭酸カルシウム、硫酸バリウムなどが挙げられる。核剤の使用量は、所望する平均気泡膜数などに応じて選択できる。例えば、少数（量）の核剤を添加すると、単位容積当たりに少数であるが大きな気泡が得られ、多数の核剤を添加すると、単位容積当たりに多数であるが小さな気泡が生ずる傾向にある。従って、例えばかかる観点を考慮して、核剤の添加量は、前記ベース樹脂組成物１００重量部に対して好ましくは０．１〜１０重量部、より好ましくは０．５〜５．０重量部程度の範囲から選択し得る。
尚、ベース樹脂組成物は、慣用の添加剤、例えば、安定剤（酸化防止剤、紫外線吸収剤、熱安定剤など）、難燃剤、滑剤、離型剤、帯電防止剤、充填剤、着色剤（酸化チタン、ベンガラ、アゾ系、ペリレン系、フタロシアニン系、複素環系など）、可塑剤や展着剤（例えば、ポリエチレングリコール、ミネラルオイルなど）などを含有していてもよい。
【００４１】
また、支持部材１３の支持部１３ａの外径は、特に限定されるものではなく、多孔質部材１１の外径、厚み、内径等に応じて適宜設定すればよい。
【００４２】
本実施形態で用いる接着剤７は、図７、図８に例示されるように塗布された後、硬化することによって接着性を発揮するものである。かかる接着剤７は、湿度が高い浴室１内で用いられることから、耐水性を有する必要がある。
このような接着剤７としては、ウレタン系、エポキシ系、変性シリコン系、アクリル系接着剤等が挙げられる。
【００４３】
かかる接着剤７の粘度は、接着力を十分に発揮し得る量の接着剤７が、多孔質ローラ１０に十分に保持され、また、多孔質ローラ１０から壁部３に十分に供給されて塗布され得るように、多孔質ローラ１０が有する孔部１１ｂの個数等に応じて適宜設定され得る。
例えば、使用時における（すなわち、多孔質ローラ１０を浸す際の）接着剤７の粘度は、５０００〜１０００００ｍＰａ・ｓであることが好ましく、９０００〜５６０００ｍＰａ・ｓであることがより好ましい。該粘度が５０００ｍＰａ・ｓ以上であることによって、多孔質ローラ１０からの垂れ落ちを防止して、壁部３に十分な量を塗布され得る。また、該粘度が１０００００ｍＰａ・ｓ以下であることによって、接着剤７が多孔質ローラ１０の孔部１１ｂ内に十分に入り込み、また、該孔部１１ｂから十分に出されることができるため、接着力を十分に発揮し得る量の接着剤７が、多孔質ローラ１０によって壁部３に十分に塗布され得る。
【００４４】
上記接着剤７の粘度は、ＪＩＳＫ６８３３に準じて、ＢＨ型粘度計（トキメック社製）及びロータＮｏ．６を用い、２３℃５０％ＲＨ、モータの回転数１０ｒｐｍの条件下で測定される値である。
【００４５】
また、上記ＢＨ型粘度計のモータの回転数を２ｒｐｍと２０ｒｐｍとに設定して、これら回転数での接着剤７の粘度をそれぞれ測定したとき、２ｒｐｍでの粘度に対する２０ｒｐｍでの粘度の比率を、接着剤７のＴＩ値とする。ＴＩ値は、２．０〜７．０であることが好ましく、これによって、接着剤７が壁部３に対して塗布し易く、しかも壁部３から垂れ難いという利点がある。なお、このＴＩ値が１．０のとき、接着剤はニュートン流体に相当し、ＴＩ値が１．０より大きいとき、接着剤はチキソ性があるといえる。
【００４６】
このような粘度の接着剤７を多孔質ローラ１０によって塗布することによって、図９及び図１０に示すように、壁部３上に塗布された接着剤７によって複数の凸部８を有する模様を形成することができる。具体的には、壁部３上に接着剤７を、該接着剤７が凹凸模様を有する形状、すなわち、多数の凸部８及び凹部９を有する形状となるように塗布することができる。また、換言すれば、壁部３上に接着剤７を、凸部８が点在するように塗布することができる。さらに換言すれば、図９に示すように、接着剤７による凹部９を海、凸部８を島とする海島構造が形成されるように、壁部３上に接着剤７を塗布することができる。また、壁部３上に形成された凸部８は、孤立していても良いし、部分的に繋がっていても良い。
図１０（ｂ）に示すように、壁部３の表面から凸部８の頂点までの高さは、０．２ｍｍ〜３．０ｍｍ、好ましくは０．２５〜２．０ｍｍ、より好ましくは０．３〜１．０ｍｍの範囲である。
凹部９は、僅かに接着剤７が塗布されて形成されていても、接着剤７が塗布されることなく形成されていてもよい。接着剤７が塗布されることなく凹部９が形成されるとは、壁部３上に凸部８が少なくとも部分的に接着剤７で繋がっていない状態で点在していることを意味する。かかる凹部９の厚みは、好ましくは、０．２ｍｍ以下である。
また、相互に隣接する凸部８と凸部８との間隔、すなわち凸部８の頂点間の距離は、好ましくは１．０ｍｍ〜２０ｍｍである。
【００４７】
本実施形態で用いる樹脂シート５（図１１参照）は、浴室１内で水や湯が使用された場合であっても、これら水または湯との接触、または、これらによって発生した空気中の水分や水蒸気等との接触に対する耐久性を有しているような樹脂製のシートである。また、樹脂シート５は、壁部３の材料よりも柔軟性、接触温感に優れている。かかる樹脂シート５の形状は、特に限定されるものではなく、適宜設計され得る。
例えば、樹脂シート５は、壁部３の形状に応じて矩形状や多角形状に形成されればよい。また、樹脂シート５は、ロール状に巻かれたロール体帯状の樹脂シートから繰り出されて、所望の形状に切断されて形成されていてもよい。さらに、１つの壁部３に対して複数の樹脂シート５が並べられて貼り付けられるように形成されていてもよい。
また、樹脂シート５は、耐衝撃性を高める観点から、適度なクッション性を有していてもよく、さらに、浴室１における接触温感を、より高める観点から、より断熱性を有する発泡体であってもよい。
かかる樹脂シート５の厚みは、特に限定されるものではなく、適宜設定することができる。例えば、樹脂シート５の厚みは、０．５〜５．０ｍｍが好ましい。
また、樹脂シート５は、１層の樹脂製のシートであっても、２層以上の樹脂製のシートの積層体であってもよい。樹脂シート５が積層体である場合、例えば、スパンボンド不織布等の基材と、樹脂シート５のベースとなり強度向上や下地の不陸隠蔽効果などを有するベース層と、意匠を表出するための印刷層と、これらを覆い主たる防水性を発揮する表層とがこの順に積層された積層体であってもよい。
【００４８】
次に、本実施形態の浴室壁面の施工方法の各工程について説明する。ここでは、壁部３のうち、側壁部３ａに壁面２０を施工する態様を例に挙げて説明するが、天壁部３ｂでも同様の作用効果が奏される。
【００４９】
図７及び図８に示すように、本実施形態の塗布工程では、多孔質ローラ１０によって浴室１の側壁部３ａ（図１参照）に接着剤７を塗布することにより、接着剤７による複数の凸部８を有する模様を側壁部３ａ上に形成する。
また、本実施形態では、塗布工程が、上記多孔質ローラ１０によって側壁部３ａの中央部側の領域Ｒ１に接着剤７を塗布する第１の塗布工程と、図６に示す櫛目ごて１７によって側壁部３ａの周縁側の領域Ｒ２に接着剤７を塗布する第２の塗布工程とを含むことが好ましい。
【００５０】
図６に示すように、前記櫛目ごて１７は、櫛目部１７ａを有しており、接着剤７をすくい、すくった接着剤１７を櫛目部１７ａを介して壁部３に塗布するためのものである。また、櫛目ごて１７は、すくった接着剤７を櫛目部１７ａを介して塗布することによって、塗布された表面形状を、塗布方向に沿って延びる溝部と凸部とを有する波状とし得るようになっている。
なお、本実施形態では、櫛目ごて１７が、その１つの端縁に櫛目部１７ａを有する構成を示すが、その他、２つ以上の端縁、さらには全ての端縁に櫛目部１７ａを有する構成を採用してもよい。
【００５１】
櫛目部１７ａにおいて壁部３と接触する接触幅Ｗ２は、例えば、０．５〜３．０ｍｍに設定することができ、壁部３と接触しない開口幅Ｗ３は、例えば、０．５〜２．０ｍｍに設定することができ、櫛目の深さ（開口深さ）Ｈは、例えば、０．５〜２．０ｍｍに設定することができる。
櫛目ごて１７の大きさは、特に限定されるものではなく、扱い易さや、接着剤７の塗布幅等に応じて適宜設定することができる。
また、本実施形態では、櫛目ごて１７の櫛目の形状が台形状（開口部分が三角形状）であるような構成を採用するが、本発明においては、かかる形状は、特に限定されるものではない。
【００５２】
前記第１の塗布工程では、まず、多孔質ローラ１０の把持部１３ｃを掴み（図２参照）、不図示の容器に収容された接着剤７に多孔質部材１１を浸しつつ回転させながら付着させて、該多孔質部材１１に接着剤７を一旦保持させる。次に、図７及び図８に示すように、接着剤７を保持させた多孔質部材１１を側壁部３ａの中央側の領域Ｒ１に塗布する。塗布された接着剤７の表面には、多孔質部材１１の孔部１１ｂに起因して、凹凸が点在して形成されることになる。多孔質ローラ１０による塗布方向は、特に限定されるものではないが、塗布ムラを防止する点では、鉛直方向下側から上側に向かって多孔質ローラ１０を回転移動させながら順次塗布することが好ましい（図７及び図８の白抜き矢印参照）。
また、第１の塗布工程においては、上記したように、上記孔部１１ｂの個数が１インチ当たり５〜３０個であり、厚みＴが５．０〜３０ｍｍであり、且つ、外径Ｄが３０〜１００ｍｍである多孔質部材１１によって、粘度が５０００〜１０００００ｍＰａ・ｓである接着剤７を壁部３に塗布することが好ましい。
【００５３】
前記第２の塗布工程では、まず、櫛目ごて１７を掴み（図６参照）、上記容器または別の容器に収容された接着剤７を該櫛目ごて１７ですくい、すくった接着剤７を、図７及び図８に示すように、櫛目部１７ａを介して側壁部３ａの周縁側の領域Ｒ２に塗布する。塗布された接着剤７は、櫛目部１７ａの形状に応じて、櫛目ごて１７の移動方向に沿った方向に延びる溝部と凸部（凸壁）とが形成されることになる。
かかる櫛目ごて１７による塗布によって、側壁部３ａの周縁側での接着剤７の塗布量を増加させることができるため、接着剤が硬化するまでの初期の樹脂シート５の保持力を向上させることができる。
なお、櫛目ごて１７による塗布方向は、特に限定されるものではなく、適宜設定することができる。
【００５４】
例えば、図７に示すように、側壁部３ａの周縁から中央側に向かう方向に櫛目ごて１７を移動させながら順次塗布することができる（白抜き矢印参照）。これにより、側壁部３ａは、壁部３及び樹脂シート５の中央側から周縁側に向かう方向において接着剤７の溝部が延在する第１の状態になる。よって、樹脂シート５を貼り付けるとき、上記接着剤７の溝部に案内されて、側壁部３ａ及び樹脂シート５の周縁側から空気が排出されるため、側壁部３ａとの間の接着力を向上させることができる。
また、例えば、図８に示すように、側壁部３ａの周縁に沿った方向に櫛目ごて１７を移動させながら順次塗布することができる（白抜き矢印参照）。これにより、側壁部３ａは、接着剤７の凸部が、側壁部３ａ及び樹脂シート５の周縁に沿った方向に延在する第２の状態になる。よって、該凸部が障壁となって、側壁部３ａと樹脂シート５の間への水分の浸入を防止することができる。
【００５５】
なお、図７及び図８に示す態様において、多孔質ローラ１０によって塗布する側壁部３ａの中央側の領域Ｒ１の範囲は、施工の効率と接着剤７の塗布し易さ等に応じて適宜設定することができ、特に限定されるものではない。一方、櫛目ごて１７によって塗布する側壁部３ａの端縁側の領域Ｒ２の範囲は、上記中央側の領域７よりも端縁側の部分とすることができる。また、多孔質ローラ１０及び櫛目ごて１７によって塗布される部分は、互いに重なり合ってもよい。
【００５６】
図１１に示すように、本実施形態の貼付工程では、塗布された接着剤７を介して側壁部３ａに樹脂シート５を貼り付ける。
具体的には、側壁部３ａに塗布した接着剤７が硬化する前に、図１１に示すように、接着剤７を介して側壁部３ａに樹脂シート５を貼り付ける。これにより、貼り付けられた樹脂シート５の表面が、壁面２０を構成する。
なお、接着剤７を塗布しながら、塗布した部分に対して順次樹脂シート５を貼り付けていってもよい。
【００５７】
上記したように、第１の塗布工程で塗布した接着剤７には凹凸が点在して形成されており、第２の塗布工程で塗布した接着剤７には溝部が形成されているため、樹脂シート５を貼り付けるとき、これら凹部及び溝部によって案内しながら、側壁部３ａと樹脂シート５との間に混入した空気を、樹脂シート５の周縁から抜くことができる。よって、十分な接着性をより確実に発揮させ得る。
【００５８】
また、本実施形態の浴室壁面の施工方法は、図１１に示すように、前記貼付工程を実施した後、樹脂シート５を押圧しつつ擦ることによって側壁部３ａと樹脂シート５との間の空気を抜く空気抜き工程を、さらに備えることが好ましい。
【００５９】
該空気抜き工程では、具体的には、貼付工程を実施した後、接着剤７が硬化する前に、図１１に示すように、例えばヘラ等といった先端が平坦な板状部材１９によって樹脂シート５を側壁部３ａに向かって押圧しながら、これを擦る（図１１の白抜き矢印参照）。
これにより、上記第１の塗布工程及び第２の塗布工程で塗布した接着剤７の溝部及び凹部によって案内しながら、側壁部３ａと樹脂シート５との間に混入した空気を、より確実に、樹脂シート５の周縁から抜くことができる。よって、十分な接着性をより確実に発揮させ得る。
【００６０】
上記した通り、本実施形態の浴室壁面の施工方法は、浴室１の壁部３（ここでは側壁部３ａ）に接着剤７を塗布する塗布工程と、塗布された接着剤７を介して壁部３に樹脂シート５を貼り付ける貼付工程とを備え、前記塗布工程では、多孔質ローラ１０を用いて接着剤７を塗布することにより、接着剤７による複数の凸部８を有する模様を壁部３上に形成する。
【００６１】
かかる構成によれば、多孔質ローラ１０を用いることによって、該多孔質ローラ１０の表面部１１ａ及び孔部１１ｂの内部に比較的多量の接着剤７を一旦保持させ、保持させた接着剤を壁部３に供給することができる。これにより、浴室１の壁部３への接着剤７の塗布量（多孔質ローラ１０と壁部３との１回の接触当たりの塗布量）を比較的多くすることができるため、十分な接着力を発揮させ得る量の接着剤７を、比較的短時間で塗布することができる。よって効率的な施工が可能となる。
しかも、多孔質ローラ１０を回転させるだけで簡易に塗布できるため、この点でも効率的な施工が可能となる。
また、多孔質ローラ１０によって接着剤７を壁部３に塗布することにより、多孔質に起因して、接着剤７による複数の凸部８を有する模様が形成されることになる。このように、複数の凸部８を有する模様が形成されるように接着剤７を塗布することによって、接着剤７の色調によらず、壁部３において接着剤７を塗布した部分と塗布していない部分との間で視認による判別が容易となるため、塗り残しを防止することができる。これにより、塗り残しに起因する部分的な接着力の低下を防止することができる。よって、この点からも十分な接着力が発揮され得る。また、目視によって接着剤７の塗布量を把握することが可能となるため、容易に適量の接着剤７を塗布することも可能となる。
また、接着剤７は、初期の接着強度が比較的弱いため、さらには、上記のような凸部８の形成によって接着剤７と樹脂シートとの接触面積が比較的小さくなるため、施工時において樹脂シート５の貼り直しが可能となり、施工性が向上する。かかる施工性の向上は、特に、大面積の壁部３に樹脂シートを貼り付ける場合には一層顕著になり、迅速かつ美観に優れた施工を行うことができる。
さらに、上記凸部８に起因する樹脂シート５と接着剤７との間に介在する空気を抜くだけで、樹脂シート５と接着剤７とをより密着させ、十分な接着性を発揮させることができる。
加えて、上記した十分な接着力により、壁部３と樹脂シート５との間への水分の浸入を防止することができるため、カビや細菌の発生を抑制することができる衛生性に優れた壁面２０を施工することが可能となる。
従って、浴室１の壁部３に樹脂シート５を十分な接着力で効率的に貼り付けて、衛生性、美観及び接触温感に比較的優れた壁面２０を施工可能であり、しかも、壁部３下地に多少の不陸がある場合でも、安定・確実に良好な防水性を保持しつつ、比較的容易に作業性良く壁面２０を施工することができる。
【００６２】
また、本実施形態の浴室壁面の施工方法は、塗布工程が、多孔質ローラ１０によって壁部３の中央側に接着剤７を塗布する第１の塗布工程と、櫛目ごて１７によって壁部３の端縁側に接着剤７を塗布する第２の塗布工程とを含むことが好ましい。
【００６３】
かかる構成によれば、第１の塗布工程によって、比較的面積が大きな壁部３の中央側に対しては、上記と同様、多孔質ローラ１０によって比較的多量の接着剤７を塗布することができる。
加えて、第２の塗布工程によって、多孔質ローラ１０では接着剤７を塗布し難い壁部３の周縁側に対しては、櫛目ごて１７によって比較的多量の接着剤７をより確実に塗布することができる。これにより、接着剤７が硬化するまでの初期の樹脂シート５の保持力を向上させることができる。
従って、浴室１の壁部３に樹脂シート５を、より十分な接着力で貼り付けることができる。
【００６４】
また、本実施形態の浴室壁面の施工方法は、貼付工程を実施した後、樹脂シート５を押圧しながら擦ることによって壁部３と樹脂シート５との間の空気を抜く空気抜き工程を、さらに備えることが好ましい。
【００６５】
かかる構成によれば、樹脂シート５を押圧しながら擦ることによって、壁部３と樹脂シート５との間の空気を、壁部３及び樹脂シート５の周縁から、より確実に抜くことができる。しかも、樹脂シート５と壁部３とを、より密着させることができる。
従って、浴室１の壁部３に樹脂シート５を、より十分な接着力で貼り付けることができる。
【００６６】
また、本実施形態の浴室壁面の施工方法においては、多孔質ローラ１０は、その表面に１インチ当たり５個〜３０個の孔部１１ｂが形成されてなることが好ましい。
【００６７】
かかる構成によれば、多孔質ローラ１０の表面に上記個数の孔部１１ｂが形成されていることによって、比較的多量の接着剤７を、より確実に、多孔質ローラ１０に保持させ、また、保持させた接着剤７を壁部３に塗布することができる。
従って、浴室１の壁部３に樹脂シート５を、より十分な接着力で貼り付けることができる。
【００６８】
次に実施例を挙げて本発明を更に詳しく説明するが、本発明はこれらに限定されるものではない。
【実施例】
【００６９】
（実施例１）
多孔質ローラの多孔質部材の形状を下記表１に示すように変化させて、接着剤を塗布したときの施工性を調べた。
多孔質部材の形成材料としては、ウレタンの発泡体を用いた。
接着剤としては、ウレタン系接着剤を用いた。
そして、多孔質部材を容器に収容された接着剤のたまりに４〜５往復させ、側壁部に、一方向塗布の条件で塗布した。
各多孔質部材について、孔部の個数を測定すると共に、表１に示す性能を評価した。
孔部（セル）の個数（セル数）の測定方法、評価方法、及び、評価基準は、下記に示す。
【００７０】
＜孔部の測定方法＞
孔部の個数は、ＪＩＳ−Ｋ６７６７（１９９９：発泡プラスチック―ポリエチレン―試験方法）に規定される計測方法に基づいて計測された、発泡体の１インチ当たりのセル数である。セル数は、多孔質ローラの回転軸方向に沿って、仮想直線１インチ上に存在する、すなわち仮想直線と重なるセル数を、目盛り付き拡大鏡などの装置を用いて目視で確認して求めた。
【００７１】
＜回転性＞
多孔質ローラを用い、該多孔質ローラを回転させながら壁部に接着剤を実際に塗布し、塗布の際に手に感じる抵抗を官能評価することによって、ローラの回転性を調べた。抵抗をほとんど感じなかった場合を“４"と表し、抵抗を多少感じたものの施工上の問題がなかった場合を“３”と表し、抵抗を感じるものの施工上の問題とならなかった場合を“２”と表し、抵抗が大きく、実使用に適さなかった場合を“１”と表した。
【００７２】
＜接着剤含浸性＞
接着剤が、セルの大部分に含浸されていた場合、具体的には未含浸部が２割以下の場合を“４"と表し、セルの一部に含浸されていなかった場合、具体的には未含浸部が２割を超えて６割以下の場合を“３"と表し、セルへの含浸が悪かった場合、具体的には未含浸部が６割を超えて８割以下の場合を“２"と表し、セルにほとんど含浸しなかった場合、具体的には未含浸部が８割を超える場合を“１"と表した。これらは、目視により評価したものである。
【００７３】
＜塗布ムラ＞
多孔質ローラを用い、該多孔質ローラを回転させながら壁部に接着剤を実際に塗布し、目視により塗布ムラを評価することによって、塗布ムラ発生を調べた。そして、接着剤が全面に均一に塗布されていた場合を“４"と表し、接着剤が全面に塗布されていたものの、部分的に塗布量の多少が確認された場合を“３"と表し、塗布面全体的に塗布量の多少が確認された場合を“２"と表し、部分的に接着剤の未塗布部分が確認された場合を“１"と表した。
【００７４】
＜視認性＞
多孔質ローラを用い、該多孔質ローラを回転させながら壁部に接着剤を実際に塗布し、目視による評価をすることによって、視認性を調べた。そして、１ｍ程度離れても接着剤の凹凸が確認できた場合を“４"と表し、５０ｃｍ程度離れても接着剤の凹凸が確認できた場合を“３"と表し、５０ｃｍ程度離れて接着剤の凹凸が確認できなかった場合を“２"と表し、２０ｃｍ程度に近づいても接着剤の凹凸が確認されなかった場合を“１"と表した。
【００７５】
＜飛散＞
多孔質ローラを用い、該多孔質ローラを回転させながら壁部に接着剤を実際に塗布し、地面及び塗布者身体への接着剤の飛散の有無を確認することによって、飛散状況を調べた。そして、飛散がほとんど確認されなかった場合を“４"、粒径が２．０ｍｍ未満の細かな接着剤滴の飛散が少量確認された場合を“３"、細かな接着剤滴の飛散が多量に確認された場合を“２"、粒径が２．０ｍｍ以上の大粒の接着剤滴が確認された場合を“１"と表した。
【００７６】
＜塗布量１＞
接着剤を壁部の一定面積（０．４３ｍ×０．９０ｍ）に塗布し、その際の塗布量を測定することによって、塗布量を測定した。また、塗布の前後における多孔質ローラ、接着剤および接着剤を収容する容器の総重量を測定し、塗布後の総重量から塗布前の総重量を減算することによって、塗布量を算出した。
【００７７】
【表１】
0006047462.tif 000002
【００７８】
表１の結果、孔部のセル数が３〜１９個／１インチであれば、回転性、接着剤含浸性及び視認性に優れることがわかった。また、孔部の数量が多いほど、塗布ムラが防止され、飛散が低減されることがわかった。
多孔質部材１１の外径Ｄが、４０〜７０ｍｍであれば十分であり、また、外径Ｄが大きくなるとローラの回転性を向上させ得ることがわかった。
多孔質部材の厚みＴは、１２〜１５ｍｍであれば十分であり、厚みＴが大きくなると塗布量を増大させ得ることがわかった。
【００７９】
（実施例２）
表２に示すような各種ローラを用い、性能を評価した。なお、ウレタン系発泡スポンジローラ極細目は、表１の多孔質ローラ５に相当する。
また、表２において、「ウーブン」は、ローラ表面が、タテ糸とヨコ糸とを直角に交差させた織り裏地に糸状のパイルを織り込んだ織物であることを示す。また、「ハイパイル」は、綿状のパイルを裏地と一生に編み込んだ織物であることを示す。
性能評価のうち、回転性、接着剤含浸性、塗布ムラ及び視認性の評価については、上記実施例１と同様にして行った。その他は、下記のようにして行った。結果を表２に示す。
【００８０】
＜転写性＞
各ローラを用い、接着剤をローラに含浸させ、接着剤が壁面に塗布されるまでの塗布状況を目視にて確認することによって、転写性を調べた。そして、３往復以内で塗布面に接着剤が塗布された場合を“４"と表し、４〜５往復で塗布面に接着剤が塗布された場合を“３"と表し、６往復以上で塗布面に接着剤が塗布された場合を“２"と表し、接着剤の塗布が困難であった場合を“１"と表した。数字が高い程、転写性が優れていることを示す。
【００８１】
＜塗布量２＞
上記＜塗布量１＞の評価と同様にして、各ローラによる接着剤の塗布量を測定した。そして、塗布量が９０ｇ／ｍ2以上の場合を“４"と表し、塗布量が９０ｇ／ｍ2未満７０ｇ／ｍ2以上の場合を“３"と表し、７０ｇ／ｍ2未満３０ｇ／ｍ2以上の場合を“２"と表し、３０g／ｍ2未満の場合を“１"と表した。数字が高い程、塗布性が優れていることを示す。
【００８２】
＜不良発生＞
各ローラを用い、該ローラを回転させながら壁部に接着剤を実際に塗布し、目視にて毛抜け等の接着面の不良発生を評価することによって、不良発生を調べた。そして、不良が発生しなかった場合を“４"と表し、毛抜け等の不良が数本発生したものの施工上問題がなかった場合を“３"と表し、毛抜け等の不良が発生し、施工上の問題が生じた場合を“２"と表し、毛抜けに加えその他の不具合が生じて、施工上の問題が生じた場合を“１"と表した。
【００８３】
（ローラ寿命）
各ローラを用い、該ローラを回転させながら壁部に接着剤を実際に塗布し、ローラ周面の多孔質部材の“へたり"、膨潤等を目視により評価することによって、ローラ寿命を調べた。ここで言う“へたり"とは、多孔質部材が劣化し、その厚みが薄くなったり、逆に厚くなったりして、弾力性を失う現象である。そして、使用後１時間以上に顕著な形状の変形が確認されなかった場合を“４"と表し、使用後１時間以内に顕著な形状の変形が確認された場合を普通として“３"と表し、使用中にローラがへたった場合を短いとして“２"と表し、ローラに接着剤を塗布した瞬間にローラがへたってしまい、使用できなくなった場合を“１"と表した。
【００８４】
【表２】
0006047462.tif 000003
【００８５】
表２に示すように、多孔質ローラを用いた場合は、他のローラと異なり、全ての性能に優れることがわかった。
【００８６】
（実施例３）
接着剤の粘度と塗布性との関係を調べた。
接着剤としては、「バスナウォールセメント」（東リ社製）、「ＵＳセメント」（東リ社製）、「スーパーＵＶセメント」（東リ社製）、「東リ低臭ＵＳセメント」（東リ社製）、「ＵＳ２００」（東リ社製）を用いた。これら接着剤は、ウレタン系接着剤である。
そして、各接着剤の粘度及びＴＩを測定し、塗布性を評価した。粘度及びＴＩ値は、前述の方法で測定した。また、塗布性は、下記のようにして評価した。結果を表３に示す。
【００８７】
（塗布性）
上記実施例１と同様にして、回転性、接着剤含浸性、塗布ムラ、視認性、飛散塗布量１及び塗布量２を評価することによって、塗布性を調べた。そして、各評価項目で使用上問題がないものを良好として○と表した。
【００８８】
【表３】
0006047462.tif 000004
【００８９】
表３の結果、９０００〜５６５００ｍＰａ・ｓの粘度の範囲において、塗布性に優れることがわかった。また、３．７〜５．３のＴＩ値の範囲において、塗布性に優れることがわかった。
【００９０】
以上のように本発明の実施形態及び実施例について説明を行なったが、各実施形態及び実施例の特徴を適宜組み合わせることも当初から予定している。また、今回開示された実施形態及び実施例はすべての点で例示であって制限的なものではないと考えられるべきである。本発明の範囲は上記した実施形態及び実施例ではなくて特許請求の範囲によって示され、特許請求の範囲と均等の意味及び範囲内でのすべての変更が含まれることが意図される。
【符号の説明】
【００９１】
１：浴室、３：壁部、３ａ：側壁部、３ｂ：天壁部、５：樹脂シート、７：接着剤、８：凸部、９：凹部、１０：多孔質ローラ、１１：多孔質部材、１１ａ：表面部、１１ｂ：孔部、１３：支持部材、１７：櫛目ごて、１７ａ：櫛目部、２０：壁面、Ｒ１：壁部の中央側の領域、Ｒ２：壁部の周縁側の領域
【図１】
0006047462.tif 000005
【図２】
0006047462.tif 000006
【図３】
0006047462.tif 000007
【図４】
0006047462.tif 000008
【図５】
0006047462.tif 000009
【図６】
0006047462.tif 000010
【図７】
0006047462.tif 000011
【図８】
0006047462.tif 000012
【図９】
0006047462.tif 000013
【図１０】
0006047462.tif 000014
【図１１】
0006047462.tif 000015